РАСТИТИТЕЛЬНЫЕ ВОЛОКНА С НАНЕСЕННЫМ ПОВЕРХНОСТНЫМ ПОКРЫТИЕМ, СПОСОБ ИХ ПРОИЗВОДСВА И ИХ ПРИМЕНЕНИЕ ПРИ ПРОИЗВОДСТВЕ ПРОМЫШЛЕННЫХ ИЗДЕЛИЙ

1. Способ нанесения поверхностного покрытия на частицы растительных волокон для придания им взаимной скрепляемости и совместимости с органическими полимерами, который включает стадии:
а) получения модифицированного крахмального геля, содержащего воду, крахмал и соль двухвалентного металла, выбранного из числа щелочноземельных металлов, металлов из первого ряда переходных металлов и олова, при этом гель получают при использовании количества крахмала в диапазоне от 10 до 50 г на 100 мл воды и соли в количестве в диапазоне от 0,5 до 20% (масс.) по отношению к крахмалу;
b) смешивания полученного таким образом крахмального геля с древесными частицами при таком массовом соотношении, чтобы полученная в результате смесь содержала от 85 до 99% (масс.) древесных частиц по отношению к сумме масс только сухих компонентов композиции.
2. Способ по п. 1, в котором на стадии а) используют количество крахмала в диапазоне от 15 до 40 г при расчете на 100 мл воды.
3. Способ по любому одному из пп. 1 или 2, в котором на стадии а) соль двухвалентного металла используют в количестве в диапазоне от 1 до 15% (масс.) по отношению к крахмалу.
4. Способ по п. 3, в котором соль двухвалентного металла используют в количестве в диапазоне от 7 до 8% (масс.) по отношению к крахмалу.
3
2
4
3
4
2
3
5. Способ по любому одному из пп. 1-4, в котором соль двухвалентного металла, используемая на стадии а), выбрана из карбоната кальция (СаСО), оксалата кальция (СаСО), фосфата кальция (Са(РО)) и карбоната магния (MgCO).
6. Способ по любому одному из пп. 1-5, в котором стадию а) проводят в результате первоначального получения геля при использовании только крахмала и последующего растворения в геле одной из упомянутых солей двухвалентного металла.
7. Способ по п. 6, в котором растворение упомянутой соли получают в результате нагревания прежде полученного геля при температуре, меньшей, чем температура гелеобразования, и выдерживания системы при перемешивании вплоть до исчезновения твердого вещества.
8. Способ по любому одному из пп. 1-5, в котором стадию а) проводят в результате добавления горячей воды к смеси из крахмала и порошкообразной соли двухвалентного металла и выдерживания системы при перемешивании вплоть до получения раствора, имеющего гомогенный внешний вид.
9. Способ по любому одному из пп. 1-8, в котором стадию b) проводят в результате примешивания модифицированного крахмального геля, полученного на стадии а), к древесным частицам при таком массовом соотношении, чтобы полученная в результате смесь содержала количество древесных частиц в диапазоне от 90 до 98% (масс.) по отношению к сумме масс только сухих компонентов композиции.
10. Способ по п. 9, в котором упомянутое количество древесных частиц находится в диапазоне от 96 до 98% (масс.) по отношению к сумме масс только сухих компонентов композиции.
11. Способ по любому одному из пп. 1-10, в котором стадию b) проводят в результате смешивания или перемешивания при использовании механических средств смеси, полученной после соединения компонентов, на протяжении периода времени в диапазоне от нескольких секунд до нескольких минут.
12. Древесные частицы с нанесенным покрытием из модифицированного крахмального геля, полученные способом по любому одному из пп. 1-11.
13. Способ производства продукта, изготовленного только из древесных частиц с нанесенным покрытием из модифицированного крахмального геля по п. 12, заключающийся в проведении для упомянутых частиц прессования при давлении в диапазоне от 170 до 280 бар и температуре, составляющей менее чем 100°С.
14. Способ по п. 13, в котором частицы подвергают прессованию при давлении в диапазоне от 220 до 250 бар.
15. Продукт, полученный в соответствии со способом по любому одному из пп. 13 и 14.
16. Композитный материал, полученный в результате включения частиц по п. 12 в полимерный материал.